(57)【要約】【課題】偏光子、偏光子の製造方法、偏光子を含む偏光板、及び偏光板を含む光学表示装置を提供する。【解決手段】本発明の偏光子は、下記数式１による明暗比差（ΔＣＲ）が１０以下である。【数１】ΔＣＲ＝ＣＲｍａｘ―ＣＲｍｉｎ（数式１）（前記数式１で、ＣＲｍａｘは厚さ方向基準明暗比の最大値で、ＣＲｍｉｎは厚さ方向基準明暗比の最小値である。）【選択図】図１
2015129936.tif 000002
【特許請求の範囲】
【請求項１】
下記数式１による明暗比差（ΔＣＲ）が１０以下である偏光子。
【数１】
2015129936.tif 000016
（前記数式１で、ＣＲｍａｘは厚さ方向における明暗比の最大値で、ＣＲｍｉｎは厚さ方向における明暗比の最小値である。）
【請求項２】
前記偏光子は、厚さが３μｍ〜１５μｍである請求項１に記載の偏光子。
【請求項３】
ポリビニルアルコール系フィルムを染着し；
染色した前記ポリビニルアルコール系フィルムの下部面に基材フィルムを合わせて積層体を製造し；
前記積層体を延伸すること；
を含む偏光子の製造方法。
【請求項４】
前記染着は、前記ポリビニルアルコール系フィルムを染着溶液で染着するステップを含み、
前記染着溶液中のニ色性物質の濃度は、１．０ｍＭ〜２．０ｍＭである請求項３に記載の偏光子の製造方法。
【請求項５】
前記基材フィルムは、ポリオレフィン系樹脂、ポリエステル系樹脂、環状ポリオレフィン樹脂、（メタ）アクリレート系樹脂、セルロースエステル系樹脂、ポリカーボネート系樹脂、ポリビニルアルコール系樹脂、ポリアリレート系樹脂、ポリスチレン系樹脂、ポリエーテルスルホン系樹脂、ポリスルホン系樹脂、ポリアミド系樹脂およびポリイミド系樹脂のうちの少なくとも一つで形成されている請求項３に記載の偏光子の製造方法。
【請求項６】
前記積層体は、前記ポリビニルアルコール系フィルムと前記基材フィルムとの間にプライマー層をさらに含む請求項３に記載の偏光子の製造方法。
【請求項７】
前記プライマー層は、ポリビニルアルコール系樹脂およびアクリル系樹脂のうちの一つ以上を含む請求項６に記載の偏光子の製造方法。
【請求項８】
前記ポリビニルアルコール系フィルムは、下記数式２を満たす請求項３に記載の偏光子の製造方法。
【数２】
2015129936.tif 000017
（前記数式２で、Ｌ１は染着した後の前記ポリビニルアルコール系フィルムの長さで、Ｌ０は当初の前記ポリビニルアルコール系フィルムの長さである。）
【請求項９】
請求項１または２に記載の偏光子；及び
前記偏光子の少なくとも一面に形成された光学フィルム又はコーティング層を含む偏光板。
【請求項１０】
前記偏光板は、偏光度が９９．９％以上で、透過率が４２．４％以上である請求項９に記載の偏光板。
【請求項１１】
前記偏光板は、偏光度偏差が０．０１以下である請求項９に記載の偏光板。
【請求項１２】
前記偏光板は、透過率偏差が０．１以下である請求項９に記載の偏光板。
【請求項１３】
前記光学フィルムと前記偏光子の間には、ＵＶ硬化型接着剤からなる接着層がさらに形成されている請求項９に記載の偏光板。
【請求項１４】
前記ＵＶ硬化型接着剤は、エポキシ樹脂、ウレタン樹脂およびアクリル系樹脂のうちの一つ以上を含む請求項１３に記載の偏光板。
【請求項１５】
前記ＵＶ硬化型接着剤は、
（Ａ）エポキシ系化合物；
（Ｂ）（メタ）アクリル系化合物；
（Ｃ）一つ以上のエポキシ基を含むアルコキシシラン化合物；および
（Ｄ）一つ以上の（メタ）アクリレート基を含むアルコキシシラン化合物
を含む請求項１３に記載の偏光板。
【請求項１６】
請求項９に記載の偏光板を含む光学表示装置。
【発明の詳細な説明】
【技術分野】
【０００１】
本発明は、偏光子、偏光子の製造方法、偏光子を含む偏光板、及び偏光板を含む光学表示装置に関する。
【背景技術】
【０００２】
近年、光学表示装置の薄型化に力を注いでいる。このために、パネル自体の厚さを減らすと同時に、偏光板の薄型化が要求されている。偏光板の厚さが薄くなるほど、低費用、高効率の面で有利になる。
【０００３】
これに関して、日本特許公開２０００−３３８３２９号公報は、熱可塑性樹脂フィルムの一面にポリビニルアルコール系樹脂層を形成し、２倍ないし５倍以上延伸するステップを含む偏光板の製造方法を開示している。
【先行技術文献】
【特許文献】
【０００４】
【特許文献１】特開２０００−３３８３２９号公報
【発明の概要】
【発明が解決しようとする課題】
【０００５】
しかし、保護フィルムとしてトリアセチルセルロース（ＴＡＣ）フィルムを使用していたが、ＴＡＣフィルムの薄型化またはＴＡＣの置き換えによる偏光板の性能向上には限界がある。また、偏光度は偏光板の偏光子（ｐｏｌａｒｉｚｅｒ）に依存する。したがって、偏光子の厚さ方向において偏光子の一面と他の一面との間の明暗比に大きな差が出る場合、偏光子の偏光度、透過率が均一にならないという問題点が生じ得る。また、染着（ｄｙｅｉｎｇ）が不均一になり染着ムラの問題も生じ得る。
【０００６】
そこで、本発明は、上記問題に鑑みてなされたものであり、本発明の目的とするところは、厚さ方向におけるニ色性物質（ｄｉｃｈｒｏｉｃ  ｍａｔｅｒｉａｌ）の染着が均一な偏光子を提供することである。
【課題を解決するための手段】
【０００７】
上記課題を解決するために、本発明のある観点によれば、下記数式１による明暗比差（ΔＣＲ）が１０以下である偏光子が提供される。
【０００８】
【数１】
2015129936.tif 000003
【０００９】
（前記数式１で、ＣＲｍａｘは厚さ方向における明暗比の最大値で、ＣＲｍｉｎは厚さ方向における明暗比の最小値である。）
【００１０】
前記偏光子は、厚さが３μｍ〜１５μｍであることができる。
【００１１】
また、上記課題を解決するために、本発明の別の観点によれば、ポリビニルアルコール系フィルムを染着し、染色した前記ポリビニルアルコール系フィルムの下部面に基材フィルムを合わせて積層体を製造し、前記積層体を延伸することを含む偏光子の製造方法が提供される。
【００１２】
前記染着は、前記ポリビニルアルコール系フィルムを染着溶液で染着するステップを含み、前記染着溶液中のニ色性物質の濃度は、１．０ｍＭ〜２．０ｍＭであってもよい。
【００１３】
前記基材フィルムは、ポリオレフィン系樹脂、ポリエステル系樹脂、環状ポリオレフィン樹脂、（メタ）アクリレート系樹脂、セルロースエステル系樹脂、ポリカーボネート系樹脂、ポリビニルアルコール系樹脂、ポリアリレート系樹脂、ポリスチレン系樹脂、ポリエーテルスルホン系樹脂、ポリスルホン系樹脂、ポリアミド系樹脂およびポリイミド系樹脂のうちの少なくとも一つで形成されてもよい。
【００１４】
前記積層体は、前記ポリビニルアルコール系フィルムと前記基材フィルムとの間にプライマー層をさらに含んでもよい。
【００１５】
前記プライマー層は、ポリビニルアルコール系樹脂およびアクリル系樹脂のうちの一つ以上を含んでもよい。
【００１６】
前記ポリビニルアルコール系フィルムは、下記数式２を満たしてもよい。
【００１７】
【数２】
2015129936.tif 000004
【００１８】
（前記数式２で、Ｌ１は染着した後の前記ポリビニルアルコール系フィルムの長さで、Ｌ０は当初の前記ポリビニルアルコール系フィルムの長さである。）
【００１９】
また、上記課題を解決するために、本発明のさらなる別の観点によれば、偏光板は、前記偏光子を含んでもよく、偏光板は、前記偏光子の少なくとも一面に形成された光学フィルム又はコーティング層を含んでもよい。
【００２０】
前記偏光板は、偏光度が９９．９％以上で、透過率が４２．４％以上であってもよい。
【００２１】
前記偏光板は、偏光度偏差が０．０１以下であってもよい。
【００２２】
前記偏光板は、透過率偏差が０．１以下であってもよい。
【００２３】
前記光学フィルムと前記偏光子の間には、ＵＶ硬化型接着剤からなる接着層がさらに形成されていてもよい。
【００２４】
前記ＵＶ硬化型接着剤は、エポキシ樹脂、ウレタン樹脂およびアクリル系樹脂のうちの一つ以上を含んでもよい。
【００２５】
前記ＵＶ硬化型接着剤は、（Ａ）エポキシ系化合物；（Ｂ）（メタ）アクリル系化合物；（Ｃ）一つ以上のエポキシ基を含むアルコキシシラン化合物；および（Ｄ）一つ以上の（メタ）アクリレート基を含むアルコキシシラン化合物を含んでもよい。
【００２６】
また、上記課題を解決するために、本発明のさらなる別の観点によれば、光学表示装置は、前記偏光板を含んでもよい。
【発明の効果】
【００２７】
以上説明したように本発明によれば、厚さ方向におけるニ色性物質の染着が均一な偏光子を提供する。
【図面の簡単な説明】
【００２８】
【図１】本発明の一実施例の偏光子および偏光子の厚さ方向におけるニ色性物質の染着の程度の模式図である。
【図２】本発明の一実施例の偏光子の製造方法の模式図である。
【図３】本発明の一実施例の偏光板の断面図である。
【図４】本発明の他の実施例の偏光板の断面図である。
【図５】実施例１ないし３にかかる明暗比のグラフである。図５において、ｘ軸は偏光子の一面から偏光子の他の一面までの距離、ｙ軸は明暗比である。
【図６】比較例１ないし３にかかる明暗比のグラフである。図６において、ｘ軸は偏光子の一面から偏光子の他の一面までの距離、ｙ軸は明暗比である。
【図７】透過率偏差、偏光度偏差の測定のためのサンプルの概念図である。
【発明を実施するための形態】
【００２９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３０】
なお、図面において本発明を明確に説明するために、説明と関係ない部分は省略している。本明細書において「上部」と「下部」は、図面を基準に定義したものであり、見方によって「上部」が「下部」に、「下部」が「上部」に変更される場合がある。
【００３１】
以下、本発明の一実施例の偏光子を説明する。
【００３２】
本発明の一実施例の偏光子は、偏光子の厚さ方向における偏光子の一面から偏光子の他の一面に行くほどニ色性物質の染着が均一になり得る。ニ色性物質は、相互直交する光中の一つの成分だけを選択して吸収し偏光を示す物質のため、偏光子の厚さ方向においてニ色性物質が均一に染着されることにより、偏光度の均一性が確保できる。前記の「均一」とは、偏光子の厚さを所定間隔で細分化した際、細分化された一つの厚さ層について測定されたニ色性物質の染着の程度と隣り合う一つの厚さ層について測定されたニ色性物質の染着の程度が実質的に同一であることを意味する。前記の「実質的に同一」とは、完全に同一な場合だけでなく、若干の誤差を含む同一も含む。
【００３３】
図１は、本発明の一実施例の偏光子および偏光子の厚さ方向においてニ色性物質の染着の程度の模式図である。図１を参照すると、本発明の一実施例の偏光子１００は、厚さＴ方向に沿って一面１１０から他の一面１２０までニ色性物質の染着が均一になり得る。
【００３４】
偏光子は、ポリビニルアルコール系フィルムにニ色性物質を染着させて製造され、ポリビニルアルコール系フィルムにニ色性物質を染着させる際において、染着の均一度は明暗比で確認することができる。偏光子が厚さ方向における偏光を同一程度に通過させることができるようにするためには、厚さ方向における明暗比が最小化されることが好ましい。
【００３５】
本発明の偏光子は、厚さ方向におけるニ色性物質が均一に染着されることにより、下記数式１による明暗比差（ΔＣＲ）が１５以下になり得る。
【００３６】
【数３】
2015129936.tif 000005
【００３７】
（前記数式１で、ＣＲｍａｘは厚さ方向における明暗比の最大値で、ＣＲｍｉｎは厚さ方向における明暗比の最小値である。）
【００３８】
前記明暗比差において、本発明の偏光子は偏光度と透過率が均一になり得る。具体的に、前記数式１による明暗比差（ΔＣＲ）は、１０以下になり得る。前記範囲で薄膜ＰＶＡにおける偏光度を向上させることができる効果がある。例えば、０．１ないし１０になり得る。具体例においては、０．１、０．２、０．３、０．４、０．５、１、１．５、２、２．５、３、３．５、４、４．５、５、５．５、６、６．５、７、７．５、８、８．５、９、９．５および１０になり得る。
【００３９】
具体例において、前記明暗比は、厚さ方向に沿って偏光子を所定範囲の間隔で分けた後、光学顕微鏡（Ｏｌｙｍｐｕｓ  ＢＸ５１）、Ｉ―Ｓｏｌｕｔｉｏｎプログラムを使用して測定し、明暗比の差は測定された明暗比のうち最大値と最小値の差によって計算できる。
【００４０】
具体例において、前記ニ色性物質はヨウ素（Ｉ２）およびニ色性染料のうちの一つ以上を含んでもよい。具体例において、前記ニ色性染料は、トリアジン基等の官能基（ｆｕｎｃｔｉｏｎａｌ  ｇｒｏｕｐ）を有する青色、赤色、黄色および黒色の染料等を含んでもよい。
【００４１】
前記偏光子は、ヨウ化物をさらに含んでもよい。前記ヨウ化物は、ポリビニルアルコール系フィルムに補色効果を提供し、偏光度をより均一化させることができる。前記ヨウ化物は、ヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウムおよびヨウ化チタニウム等を含んでもよい。これらは、単独または２種以上を含んでもよい。
【００４２】
偏光子中のヨウ化物の濃度は、２重量％ないし５重量％含んでもよい。前記範囲で偏光子の耐久性が良くなり得る。例えば、３重量％ないし４重量％含んでもよい。具体例においては、２、３、４、および５重量％含んでもよい。
【００４３】
偏光子は、厚さが１μｍないし２０μｍでもよい。前記範囲で、光学表示装置用途として使用でき、薄型の偏光子として使用できる。例えば、３μｍないし１５μｍになり得る。具体例においては、１、２、３、４、５、６、７、８、９、１０、１１、１２、１３、１４、１５、１６、１７、１８、１９および２０μｍでもよい。
【００４４】
本発明の偏光子の製造方法は、ポリビニルアルコール系フィルムを染着し、染色した前記ポリビニルアルコール系フィルムの一面に基材フィルムを合わせて積層体を製造し、前記積層体を延伸するステップを含んでもよい。
【００４５】
図２は、本発明の一実施例の偏光子の製造方法の模式図である。前記図２を参照すると、本発明の一実施例の偏光子の製造方法は、ポリビニルアルコール系フィルム２００を染着槽５０Ａに浸漬させてポリビニルアルコール系フィルム２００を染着させるステップを含んでもよい。
【００４６】
ポリビニルアルコール系フィルムは、商用の製品を使用することもでき、或いはポリビニルアルコール系樹脂を溶剤に溶かしたポリビニルアルコール系樹脂溶液を溶媒キャスティング（ｃａｓｔｉｎｇ）法、或いは溶融押出法処理して製造されたフィルムを使用することもできる。ポリビニルアルコール系樹脂は、重合度が１，０００以上、例えば、１，０００ないし１０，０００でもよい。前記範囲で、均一に染色された偏光子を得られるという効果を具現できる。前記ポリビニルアルコール系樹脂は、ケン化（ｓａｐｏｎｉｆｉｃａｔｉｏｎ）度が９８ｍｏｌ％以上、例えば、９８ｍｏｌ％ないし１００ｍｏｌ％になり得る。前記範囲で、均一に染色された偏光子を得られるという効果を具現できる。
【００４７】
前記ポリビニルアルコール系フィルムは、厚さが１μｍないし５０μｍでもよい。前記範囲で、ディスプレイの厚さを最小化させることができる。例えば、５μｍないし３５μｍでもよい。
【００４８】
染着は、ポリビニルアルコール系フィルムをニ色性物質で染色し、ポリビニルアルコール系フィルムに偏光性を提供する。本発明の一実施例の製造方法では、ポリビニルアルコール系フィルムを染着させるため、既存のポリビニルアルコール系フィルムと基材フィルムの積層体を染着させるのに比べて、ポリビニルアルコール系フィルムの厚さ方向においてニ色性物質が均一に染着されるようになることにより、偏光子の偏光度を均一にし、明暗比差を最小化することができる。また、染着槽の１時間当たりのニ色性物質減少量を減らしながらも偏光度が高い偏光子を製造することができる。前記の「染着槽の１時間当たりのニ色性物質減少量」とは、ポリビニルアルコール系フィルムが染着槽を通過する際、染着槽の１時間当りに減少したニ色性物質の含量を意味するものであり、染着槽の１時間当りのニ色性物質減少量は、０ｇ／ｈｒ超過４０ｇ／ｈｒ以下、例えば、１ｇ／ｈｒないし４０ｇ／ｈｒでもよい。
【００４９】
染着槽は、ニ色性物質と、脱イオン水または水溶性有機溶媒を含む染着溶液を含んでもよい。前記染着溶液中のニ色性物質の濃度は１．０ｍＭないし２．０ｍＭでもよい。前記範囲で、偏光度効果があり得る。前記ｍＭは、モル濃度の単位であり、モル濃度は溶液１Ｌに溶けている溶質であるニ色性物質のモル数で表す濃度であって１０−３ｍｏｌ／Ｌで表示することができる。具体例において、前記染着溶液中のニ色性物質の濃度は、１．０、１．１、１．２、１．３、１．４、１．５、１．６、１．７、１．８、１．９および２．０ｍＭでもよい。
【００５０】
染着槽は、ニ色性物質の染着効率を高めるためにヨウ化物をさらに含んでもよい。ヨウ化物は、ヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウムおよびヨウ化チタニウムから単独または２種以上を使用することができる。前記のニ色性物質およびヨウ素含有化合物は、１：１ないし１：１０の重量比で混合できる。前記範囲で染着が上手く行われる効果が得られる。
【００５１】
染着槽は、架橋剤をさらに含んでもよい。前記架橋剤は、ニ色性物質、特にヨウ素とポリビニルアルコールの架橋を高めるために含まれてもよい。具体例において、前記架橋剤としては、ホウ酸、ホウ酸ナトリウムのようなホウ素化合物、グリオキサールおよびグルタルアルデヒドの１種以上を含んでもよい。
【００５２】
染着槽の温度は５℃ないし４０℃、ポリビニルアルコール系フィルムの染着槽浸漬時間は１分ないし５分が好ましい。前記範囲で、染着効果が得られる。
【００５３】
図２で示してはいないが、ポリビニルアルコール系フィルム２００は、染着前に、水洗いおよび膨潤ステップを経てもよい。
【００５４】
水洗いは、ポリビニルアルコール系フィルムに付いている異物等を除去するための工程で、水洗い溶媒は、水、蒸留水、イオン交換水等を含んでもよい。
【００５５】
膨潤は、染着工程がスムーズに行われるように、ポリビニルアルコール系フィルムを膨潤させる工程で、水または塩化物、ホウ酸、無機酸、有機溶媒等が含まれた膨潤槽にポリビニルアルコール系フィルムを浸漬させるステップを含んでもよい。膨潤槽は、２０℃ないし４５℃の温度に保ち、ポリビニルアルコール系フィルムの膨潤槽浸漬時間は１８０秒以下、例えば、１秒ないし９０秒が好ましい。前記範囲においては、ポリビニルアルコール系フィルムが過度に膨潤して飽和状態になることを防ぐことができ、ポリビニルアルコール系フィルムの塩化によるフィルムの破断を防ぐことができ、染着ステップでヨウ素の吸着が均一になって偏光度を高めることができる。
【００５６】
膨潤工程および染着工程は、ポリビニルアルコール系フィルムの延伸が一緒に行われてもよい。延伸比は、最初のポリビニルアルコール系フィルムの長さに対して、１．５倍ないし３倍になり得る。
【００５７】
具体例において、染着後のポリビニルアルコール系フィルムは、下記数式２を満たすことができる。
【００５８】
【数４】
2015129936.tif 000006
【００５９】
（前記数式２で、Ｌ１は染着した後のポリビニルアルコール系フィルムの長さで、Ｌ０は当初のポリビニルアルコール系フィルムの長さである。）
【００６０】
つまり、染着工程までのポリビニルアルコール系フィルムの長さＬ１は、最初のポリビニルアルコール系フィルムの長さＬ０に対して３倍以下でもよい。例えば、２倍ないし３倍になり得る。
【００６１】
図２を参照すると、染着槽５０Ａを通過して染着されたポリビニルアルコール系フィルム２１０の一面に基材フィルム３００を合わせて、染着されたポリビニルアルコール系フィルム２１０と基材フィルム３００の積層体２５０を製造するステップを含んでもよい。
【００６２】
ポリビニルアルコール系フィルムだけを延伸する場合、フィルムが破断し易くなり、特に、薄型のポリビニルアルコール系フィルムを延伸する場合は、フィルム破断可能性が高くなる。よって、ポリビニルアルコール系フィルムと基材フィルムの積層体を同時に延伸させなければならない。既存の方法では、ポリビニルアルコール系フィルムと基材フィルムの積層体を染着および延伸させていた。
【００６３】
しかし、本発明の一実施例の製造方法は、ポリビニルアルコール系フィルムを染着させた後に基材フィルムを合わせることにより、ポリビニルアルコール系フィルムにニ色性物質が均一に染着されるようにすることができ、ポリビニルアルコール系フィルムに偏光性を付与するための染着槽の１時間当りのニ色性物質減少量を減らすことができる。また、その後の延伸過程で、ポリビニルアルコール系フィルムに作用する張力によってポリビニルアルコール系フィルムの破断を防止することができるため、薄型のポリビニルアルコール系フィルムを使用して薄型の偏光子を製造することができる。
【００６４】
基材フィルムは、延伸工程後に積層体から剥離することもでき、又は延伸工程後にも剥離せず偏光子に接着した状態で偏光子の保護フィルムとして使用してもよい。
【００６５】
基材フィルムは、透明性、機械的強度、熱安定性、延長性等に優れた熱可塑性フィルムであれば制限がない。本発明の一具体例において、前記基材フィルムは、ポリオレフィン系樹脂、ポリエステル系樹脂、環状ポリオレフィン樹脂、（メタ）アクリレート系樹脂、セルロースエステル系樹脂、ポリカーボネート系樹脂、ポリビニルアルコール系樹脂、ポリアリレート系樹脂、ポリスチレン系樹脂、ポリエーテルスルホン系樹脂、ポリスルホン系樹脂、ポリアミド系樹脂およびポリイミド系樹脂の一つ以上で形成されたフィルムでもよい。例えば、ポリプロピレン系樹脂を含むポリオレフィン系樹脂フィルムでもよい。
【００６６】
一具体例において、前記基材フィルムは、単一層フィルムでもよい。他の具体例において、前記基材フィルムは、透明性、機械的強度、熱安定性、延長性のために２層以上の多重層フィルムでもよい。基材フィルムは、厚さが１０μｍないし５００μｍでもよい。前記範囲で、延伸槽で破断することなく、ポリビニルアルコール系フィルムの延伸効果を得ることができる。例えば、２０μｍないし１００μｍでもよい。具体例において、前記基材フィルムの厚さは、１０、１５、２０、２５、３０、３５、４０、４５、５０、５５、６０、６５、７０、７５、８０、８５、９０、９５、１００、１１０、１２０、１３０、１４０、１５０、２００、２５０、３００、３５０、４００、４５０および５００μｍになり得る。
【００６７】
具体例において、前記基材フィルムは、基材フィルムの一面にプライマー（ｐｒｉｍｅｒ）層が形成され、ポリビニルアルコール系フィルムと基材フィルム間の密着性を高めることができる。前記プライマー層は、染着されたポリビニルアルコール系フィルムが基材フィルムによく付くようにすることにより、基材フィルムとポリビニルアルコール系フィルムが分離することなく延伸槽を経ることができるようにする。
【００６８】
前記プライマー層は、ポリビニルアルコール系樹脂、ポリビニルアルコール系樹脂誘導体、アクリル系樹脂等のプライマー樹脂（例：ＧＯＨＳＥＦＩＭＥＲ  Ｚ  Ｓｅｒｉｅｓ）を含み、プライマー樹脂と溶媒を含むプライマー層溶液を基材フィルムの一面に塗布してプライマー層を形成する。プライマー層溶液を基材フィルムにコーティングする方法としては、ワイヤーバーコーティング、リバースコーティング、グラビアコーティング等のロールコーティング法、ダイコーティング法、リップコーティング法、スピンコーティング法およびディップコーティング法等を用いることができる。
【００６９】
具体例において、前記プライマー層が形成された基材フィルムにポリビニルアルコール系フィルムを積層させて積層体を製造することができ、プライマー層とポリビニルアルコール系フィルム間のラミネートを良くするためには積層後に溶媒を蒸発および乾燥させて積層体を形成する。
【００７０】
具体例において、前記プライマー層は、厚さが０．０１μｍないし５μｍ、例えば、０．１μｍないし３μｍでもよい。前記範囲において、基材フィルムがポリビニルアルコール系フィルムに固定されるようにすることができる。
【００７１】
具体例において、前記基材フィルムとプライマー層間の密着性を高めるために、基材フィルムの一面にコロナ処理およびプラズマ処理等をさらに行ってもよい。
【００７２】
図２を参照すると、染着されたポリビニルアルコール系フィルム２１０と基材フィルム３００の積層体２５０を延伸槽５０Ｂで延伸させるステップを含んでもよい。
【００７３】
延伸は、ポリビニルアルコール系フィルムを配向させて偏光性を提供するものである。本発明の一実施例の製造方法は、染着されたポリビニルアルコール系フィルムと基材フィルムの積層体を延伸させるステップを含むため、薄型のポリビニルアルコール系フィルムの延伸でもフィルムが破断することなく所定の延伸比で延伸することができる。
【００７４】
延伸方法は、乾式延伸および湿式延伸が共に可能である。乾式延伸法は、インターロール延伸法（ｉｎｔｅｒ―ｒｏｌｌ  ｓｔｒｅｔｃｈｉｎｇ  ｍｅｔｈｏｄ）、圧縮延伸法（ｃｏｍｐｒｅｓｓｉｏｎ  ｓｔｒｅｔｃｈｉｎｇ  ｍｅｔｈｏｄ）、加熱ロール延伸法（ｈｅａｔｅｄ  ｒｏｌｌ  ｓｔｒｅｔｃｈｉｎｇ  ｍｅｔｈｏｄ）等を用いることができる。湿式延伸は、水または水溶性有機溶媒で延伸処理するものであり、延伸槽の温度は３５℃ないし６５℃になり得る。
【００７５】
積層体は、架橋剤およびヨウ化物を含む水または水溶性有機溶媒で延伸されることにより、延伸と共に架橋および補色効果を同時に具現することができる。具体例において、前記積層体は、架橋剤１重量％ないし５重量％およびヨウ化物１重量％ないし５重量％を含む水溶液で延伸されてもよい。
【００７６】
延伸工程において、積層体は総延伸比が１．５ないし６．５になるように延伸されてもよい。前記範囲で偏光特性を示し、破断が起きなくなり得る。
【００７７】
図２で示してはいないが、本発明の別の具体例において染着されたポリビニルアルコール系フィルムと基材フィルムの積層体を延伸する前に、前記積層体は架橋槽を通過してもよい。前記架橋槽は、染着されたポリビニルアルコール系フィルム内のニ色性物質を固定させて色補正するものであり、それによって、均一な偏光度を与えることができる。具体例において、前記架橋槽には、架橋剤３．０重量％ないし５．０重量％の水溶液が入っていてもよい。例えば、３．０重量％ないし４．５重量％の水溶液が入っていてもよい。前記架橋槽の温度は、３０℃ないし５０℃になり得る。
【００７８】
また、図２で示してはいないが、延伸槽を通過した積層体は、補色槽および／または架橋槽をさらに通過してもよい。前記架橋槽には、架橋剤３．０重量％ないし５．０重量％の水溶液が入っていてもよい。例えば、３．０重量％ないし４．５重量％の水溶液が入っていてもよい。前記補色槽は、ヨウ化物１．０重量％ないし５．０重量％を含む水溶液が入っていてもよい。
【００７９】
図２を参照すると、延伸槽５０Ｂを通過した積層体２６０から基材フィルム３００を剥離して偏光子１００を製造するステップを含んでもよい。
【００８０】
一具体例において、基材フィルム剥離後、偏光子を乾燥してもよい。乾燥温度は、２０℃ないし９５℃、乾燥時間は１分ないし１５分になり得る。
【００８１】
一具体例において、基材フィルム除去後、偏光子の一面または両面に光学フィルムを合わせて乾燥させるステップをさらに含んでもよい。光学フィルムは、下記の通りである。乾燥温度は、２０℃ないし９５℃、乾燥時間は１分ないし１５分になり得る。
【００８２】
前記図２を参照すると、ポリビニルアルコール系フィルム又は積層体の移動をスムーズにするために、移送ロール１ないし１１を使用してもよい。
【００８３】
本発明の偏光板は、本発明の偏光子、および前記偏光子の上部面と下部面の一つ以上に形成された光学フィルムを含んでもよい。
【００８４】
図３は、本発明の一実施例の偏光板の断面図である。前記図３を参照すると、本発明の一実施例の偏光板４００は、偏光子４１０、偏光子４１０の上部面に形成された第１光学フィルム４２０、偏光子４１０の下部面に形成された第２光学フィルム４３０を含み、偏光子４１０は本発明実施例の偏光子になり得る。
【００８５】
具体例において、前記第１光学フィルムおよび第２光学フィルムは、それぞれ保護フィルム、位相差フィルム、拡散フィルムおよび輝度向上フィルムの一つ以上を含んでもよい。光学フィルムは、透明性がある樹脂からなるフィルムであって、従来から偏光子の保護フィルムとして使用されているものであり特別に制限されない。具体例において、光学フィルムは、トリアセチルセルロース（ＴＡＣ）等を含むセルロース系およびポリエチレンテレフタレート（ＰＥＴ）等を含むポリエステル系、環型ポリオレフィン（ＣＯＰ）系、ポリカーボネート系、ポリエーテルスルホン系、ポリスルホン系、ポリアミド系、ポリイミド系、ポリオレフィン系、ポリアリレート系、ポリビニルアルコール系、ポリ塩化ビニル系およびポリ塩化ビニリデン系の一つ以上の材質からなるフィルムでもよい。
【００８６】
具体例において、前記輝度向上フィルムとしては、３Ｍ社のＤＢＥＦ又はＡＰＦフィルムを使用してもよい。
【００８７】
第１光学フィルム、第２光学フィルムと偏光子間には接着層が形成されて第１光学フィルム、第２光学フィルムは、接着層によって偏光子に積層され得る。具体例において、前記接着層は、水系接着剤、感圧型接着剤、ＵＶ硬化型接着剤で形成された接着層を含んでもよい。特に、本発明では、偏光子が薄膜のため、溶剤がないＵＶ硬化型接着剤を使用して熱履歴を与えない工程で光学フィルムを付着させることで、偏光板の歪み現象を防止することができる。よって、ＵＶ硬化型接着剤は、エポキシ樹脂、ウレタン樹脂およびアクリル系樹脂の一つ以上を含んでもよい。
【００８８】
具体的には、前記ＵＶ硬化型接着剤は、（Ａ）エポキシ系化合物、（Ｂ）（メタ）アクリル系化合物、（Ｃ）一つ以上のエポキシ基を含むアルコキシシラン化合物、（Ｄ）一つ以上の（メタ）アクリレート基を含むアルコキシシラン化合物、（Ｅ）光増減剤、および（Ｆ）光酸発生剤を含んでもよい。
【００８９】
具体例において、エポキシ系化合物（Ａ）は、脂環族エポキシ系化合物、芳香族エポキシ系化合物、脂肪族エポキシ系化合物および水素化エポキシ系化合物の一つ以上を含んでもよい。
【００９０】
具体例において、（メタ）アクリル系化合物（Ｂ）は、親水性基（例：水酸基）を有する単官能または多官能（メタ）アクリレートを使用してもよい。
【００９１】
具体例において、一つ以上のエポキシ基を含むアルコキシシラン化合物（Ｃ）は、下記一般式１で表すことができる。
【００９２】
【化１】
2015129936.tif 000007
【００９３】
（前記一般式１で、Ｒ１、Ｒ２およびＲ３は、それぞれ独立して水素、炭素数１ないし５のアルキル基、炭素数１ないし５のアルコキシ基、炭素数５ないし１０のシクロアルキル基、炭素数６ないし１０のアリール基で、前記Ｒ１、Ｒ２およびＲ３の一つ以上は炭素数１ないし５のアルコキシ基で、Ｘは炭素数１ないし１０の脂肪族炭化水素基または炭素数６ないし２０の芳香族炭化水素基で、Ｙはグリシドキシ基（＊―Ｏ―ＣＨ２―ＣＨＯＣＨ２）、グリシドキシ基を含む炭素数１ないし１０の脂肪族炭化水素基、エポキシ基を含む炭素数５ないし１０の脂環族基で、ｍは１ないし３の整数である）。
【００９４】
具体例において一つ以上の（メタ）アクリレート基を含むアルコキシシラン化合物（Ｄ）は、下記一般式２で表すことができる。
【００９５】
【化２】
2015129936.tif 000008
【００９６】
（前記一般式２で、Ｒ４、Ｒ５およびＲ６は、それぞれ独立して水素、炭素数１ないし５のアルキル基、炭素数１ないし５のアルコキシ基、炭素数５ないし１０のシクロアルキル基、炭素数６ないし１０のアリール基で、前記Ｒ４、Ｒ５およびＲ６の一つ以上は炭素数１ないし５のアルコキシ基で、Ｚは炭素数１ないし１０の脂肪族炭化水素基または炭素数６ないし２０の芳香族炭化水素基で、Ｗはアクリレート基またはメタアクリレート基で、ｎは１ないし３の整数である）。
【００９７】
光増減剤（Ｅ）は、少量のラジカルを発生させて硬化反応を触媒し、光酸発生剤触媒の役割をすることができる。光増減剤は、リン系、トリアジン系、アセトフェノン系、ベンゾフェノン系、チオキサントン系、ベンゾイン系、オキシム系またはこれらの混合物を含んでもよい。具体例において、ビスベンゾイルフェニルホスフィンオキシド、ベンゾイルジフェニルホスフィンオキシド又はこれらの混合物であるリン系光増減剤を含んでもよい。
【００９８】
光酸発生剤（Ｆ）は、オニウムイオンである陽イオンと陰イオンのオニウム塩を含んでもよい。オニウムイオンの具体例としては、ジフェニルヨードニウム、４―メトキシジフェニルヨードニウム、ビス（４―メチルフェニル）ヨードニウム、ビス（４―ｔｅｒｔ―ブチルフェニル）ヨードニウム、ビス（ドデシルフェニル）ヨードニウム等のジアリールヨードニウム、トリフェニルスルホニウム、ジフェニル―４―チオフェノキシフェニルスルホニウム等のトリアリールスルホニウム、ビス［４―（ジフェニルスルホニオ）―フェニル］スルフィド、ビス［４―（ジ（４―（２―ヒドロキシエチル）フェニル）スルホニオ）―フェニル］スルフィド、η５―２，４―（シクロペンタジエニル）［１，２，３，４，５，６―η］―（メチルエチル）―ベンゼン］―鉄（１＋）等を挙げることができる。
【００９９】
オニウム塩の具体例としては、テトラフルオロボレート（ＢＦ４−）、ヘキサフルオロホスフェート（ＰＦ６−）、ヘキサフルオロアンチモネート（ＳｂＦ６−）、ヘキサフルオロアルセネート（ＡｓＦ６−）およびヘキサクロロアンチモネート（ＳｂＣｌ６−）等を挙げることができる。
【０１００】
具体例において、前記ＵＶ硬化型接着剤は、前述の（Ａ）、（Ｂ）、（Ｃ）および（Ｄ）の合計（Ａ）＋（Ｂ）＋（Ｃ）＋（Ｄ）中（Ａ）１重量％ないし９０重量％、（Ｂ）９重量％ないし９０重量％、（Ｃ）０．１重量％ないし５重量％、（Ｄ）０．１重量％ないし５重量％で含まれてもよい。また、前記（Ａ）＋（Ｂ）＋（Ｃ）＋（Ｄ）合計１００重量部に対して、（Ｅ）０．１重量部ないし１０重量部、および（Ｆ）０．１重量部ないし１０重量部で含まれてもよい。
【０１０１】
第１光学フィルム、第２光学フィルムの厚さは、それぞれ１０μｍないし１００μｍになり得る。前記範囲で、偏光子に積層時に偏光板として使用できる。例えば、第１光学フィルム、第２光学フィルムの厚さは、４０μｍないし１００μｍになり得る。
【０１０２】
偏光板は、厚さが１０μｍないし２００μｍ、例えば、１０μｍないし１００μｍでもよい。前記範囲で、光学表示装置に偏光板として使用できる。
【０１０３】
偏光板は、偏光度が９９．９％以上、例えば、９９．９％ないし１００％、透過度が４２％以上、具体的には、４２．４％以上、例えば、４２％ないし４６％でもよい。前記範囲で、光学表示装置に偏光板として使用できる。
【０１０４】
偏光板は、本発明実施例の偏光子を含むため、波長３８０ｎｍないし７８０ｎｍ可視光線領域帯で透過率偏差（標準偏差）が０．１以下、具体的には０．００１ないし０．１になり得る。透過率偏差は、偏光板を中央、両端部の任意の地点を選択し、Ｖ７１００機器を用いて透過率を測定し、測定された透過率値から統計的標準偏差を求める方法で得ることができる。
【０１０５】
偏光板は、本発明実施例の偏光子を含むため、波長３８０ｎｍないし７８０ｎｍ可視光線領域帯で偏光度偏差（標準偏差）が０．３以下、具体的に０．０１以下、具体的に０．００１ないし０．１になり得る。偏光度偏差は偏光板を中央、両端部の任意の地点を選択し、Ｖ７１００機器を用いて偏光度を測定し、測定された偏光度から統計学的標準偏差を求める方法で得ることができる。
【０１０６】
以下、図４を参考して本発明の別の実施例の偏光板を説明する。前記図４は、本発明の別の実施例の偏光板の断面図である。
【０１０７】
前記図４を参照すると、本発明の別の実施例の偏光板５００は、偏光子４１０、偏光子４１０の上部面に形成された第１光学フィルム４２０、偏光子４１０の下部面に形成されたコーティング層４４０を含み、偏光子４１０は、本発明実施例の偏光子になり得る。第２光学フィルムの代わりにコーティング層が形成されたことを除いては、本発明実施例の偏光板と実質的に同一である。コーティング層が形成されることにより、偏光子に対する良好な密着性、透明性、機械的強度、熱安定性、水分遮断性および耐久性を高めることができる。以下、コーティング層について説明する。
【０１０８】
コーティング層４４０は、活性エネルギー線硬化性化合物と重合開始剤を含む活性エネルギー線硬化性樹脂組成物の硬化物からなり得る。コーティング層は、偏光子に対する良好な密着性、透明性、機械的強度、熱安定性、水分遮断性、耐久性を高めることができる。
【０１０９】
具体例において、前記活性エネルギー線硬化性化合物は、ラジカル重合性の硬化性化合物、陽イオン（ｃａｔｉｏｎ）重合性の硬化性化合物、ウレタン樹脂およびシリコン系樹脂の一つ以上を含んでもよい。
【０１１０】
前記ラジカル重合性の硬化性化合物は、分子内に少なくとも一つの（メタ）アクリロイルオキシ基を有する（メタ）アクリル系化合物になり得る。ここでは、「（メタ）アクリロイルオキシ基」は、アクリロイルオキシ基および／またはメタアクリロイルオキシ基を意味する。
【０１１１】
前記陽イオン重合性硬化性化合物は、分子内に少なくとも一つのエポキシ基を有するエポキシ系化合物、分子内に少なくとも一つのオキセタン環を有するオキセタン系化合物になり得る。
【０１１２】
前記エポキシ系化合物は、水素化エポキシ系化合物、脂肪族エポキシ系化合物、脂環族エポキシ系化合物および芳香族エポキシ系化合物の一つ以上になり得、好ましくは、芳香族環を有さない、水素化エポキシ系化合物、脂肪族エポキシ系化合物および脂環族エポキシ系化合物になり得る。
【０１１３】
前記水素化エポキシ系化合物は、芳香族エポキシ系化合物を加圧した触媒存在下で選択的に水素化反応を行って得られた樹脂であり、芳香族エポキシ系化合物は、例えば、ビスフェノールＡのジグリシジルエーテル、ビスフェノールＦのジグリシジルエーテル、ビスフェノールＳのジグリシジルエーテルのようなビスフェノール形態のエポキシ樹脂、フェノールノボラックエポキシ樹脂、クレゾールノボラックエポキシ樹脂、ヒドロキシベンズアルデヒドフェノールノボラックエポキシ樹脂のようなノボラック型のエポキシ樹脂、テトラヒドロキシジフェニルメタンのグリシジルエーテル、テトラヒドロキシベンゾフェノンのグリシジルエーテルおよびエポキシ化ポリビニルフェノール等のような多官能型エポキシ樹脂になり得る。
【０１１４】
前記脂肪族エポキシ系化合物は、脂肪族多価アルコール又はそのアルキレンオキシド付加物のポリグリシジルエーテルを挙げることができる。より具体的には、１，４―ブタンジオールのジグリシジルエーテル、１，６―ヘキサンジオールのジグリシジルエーテル、グリセリンのトリグリシジルエーテル、トリメチロールプロパンのトリグリシジルエーテル、ポリエチレングリコールのジグリシジルエーテル、プロピレングリコールのジグリシジルエーテル、エチレングリコール、プロピレングリコール又はグリセリンのような脂肪族多価アルコールに１種または２種以上のアルキレンオキシドを付加することにより得られるポリエーテルポリオールのポリグリシジルエーテルになり得る。
【０１１５】
前記脂環式エポキシ系化合物は、脂環式環に結合したエポキシ基を少なくとも一つ有するエポキシ系化合物を意味する。ここでは、「脂環式環に結合したエポキシ基」は、下記一般式３で表される構造を有する。
【０１１６】
【化３】
2015129936.tif 000009
【０１１７】
前記一般式３のｍは、２ないし５の整数である。
【０１１８】
具体的に、前記脂環式エポキシ系化合物は、３，４―エポキシシクロヘキシルメチル３，４―エポキシシクロヘキサンカルボキシレート、３，４―エポキシ―６―メチルシクロヘキシルメチル３，４―エポキシ―６―メチルシクロヘキサンカルボキシレート、エチレンビス（３，４―エポキシシクロヘキサンカルボキシレート）、ビス（３，４―エポキシ―６―メチルシクロヘキシルメチル）アジペート、ジエチレングリコールビス（３，４―エポキシシクロヘキシルメチルエーテル）、エチレングリコールビス（３，４―エポキシシクロヘキシルメチルエーテル）、２，３，１４，１５―ジエポキシ―７，１１，１８，２１―テトラオキサスピロ［５．２．２．５．２．２］ヘンエイコサン、３―（３，４―エポキシシクロヘキシル）―８，９―エポキシ―１，５―ジオキサスピロ［５．５］ウンデカン、４―ビニルシクロヘキサンジオキシド、リモネンジオキシド、ビス（２，３―エポキシシクロペンチル）エーテルおよびジシクロペンタジエンジオキシド等になり得る。
【０１１９】
前記オキセタン系化合物は、分子内に４員環エーテルを有する化合物であり、例えば、３―エチル―３―ヒドロキシメチルオキセタン、１，４―ビス［（３―エチル―３―オキセタニル）メトキシメチル］ベンゼン、３―エチル―３―（フェノキシメチル）オキセタン、ジ［（３―エチル―３―オキセタニル）メチル］エーテル、３―エチル―３―（２―エチルヘキシルオキシメチル）オキセタンおよびフェノールノボラックオキセタン等を挙げることができる。
【０１２０】
前記ラジカル重合性の硬化性化合物は、硬度と機械的強度に優れ、耐久性が高いコーティング層を具現することができる。
【０１２１】
具体例において、前記ラジカル重合性の硬化性化合物は、分子内に少なくとも一つの（メタ）アクリロイルオキシ基を有する（メタ）アクリレートモノマーを２種以上の官能基含有化合物と反応させて得られ、前記ラジカル重合性の硬化性化合物としては、分子内に少なくとも２個の（メタ）アクリロイルオキシ基を有する（メタ）アクリレートオリゴマーを挙げることができる。
【０１２２】
具体例において、前記（メタ）アクリレートモノマーとしては、分子内に１個の（メタ）アクリロイルオキシ基を有する単官能（メタ）アクリレートモノマー、分子内に２個の（メタ）アクリロイルオキシ基を有する２官能（メタ）アクリレートモノマー、および分子内に３個以上の（メタ）アクリロイルオキシ基を有する多官能（メタ）アクリレートモノマーでもよい。
【０１２３】
具体例において、前記単官能（メタ）アクリレートモノマーは、テトラヒドロフルフリル（メタ）アクリレート、２―ヒドロキシエチル（メタ）アクリレート、２又は３―ヒドロキシプロピル（メタ）アクリレート、２―ヒドロキシブチル（メタ）アクリレート、２―ヒドロキシ―３―フェノキシプロピル（メタ）アクリレート、イソブチル（メタ）アクリレート、Ｔ―ブチル（メタ）アクリレート、２―エチルヘキシル（メタ）アクリレート、シクロヘキシル（メタ）アクリレート、ジシクロペンテニル（メタ）アクリレート、ベンジル（メタ）アクリレート、イソボルニル（メタ）アクリレート、フェノキシエチル（メタ）アクリレート、ジシクロペンテニルエチル（メタ）アクリレートおよびジメチルアミノエチル（メタ）アクリレート等でもよい。
【０１２４】
具体例において、前記単官能（メタ）アクリレートモノマーは、カルボキシル基を有する（メタ）アクリレートモノマーでもよく、具体的には、２―（メタ）アクリロイルオキシエチルフタル酸、２―（メタ）アクリロイルオキシエチルヘキサヒドロフタル酸、カルボキシエチル（メタ）アクリレートおよび２―（メタ）アクリロイルオキセチルスクシン酸でもよい。
【０１２５】
具体例において、前記２官能（メタ）アクリレートモノマーは、アルキレングリコールジ（メタ）アクリレート類、ポリオキシアルキレングリコールジ（メタ）アクリレート類、ハロゲン置換アルキレングリコールジ（メタ）アクリレート類、脂肪族ポリオールのジ（メタ）アクリレート類、水素添加ジシクロペンタジエン又はトリシクロデカンジアルカノールのジ（メタ）アクリレート類、ジオキサングリコール又はジオキサンジアルカノールのジ（メタ）アクリレート類、ビスフェノールＡ又はビスフェノールＦのアルキレンオキシド付加物のジ（メタ）アクリレート類およびビスフェノールＡ、或いはビスフェノールＦのエポキシジ（メタ）アクリレート類等でもよい。
【０１２６】
具体例において、前記３官能以上の多官能（メタ）アクリレートモノマーは、グリセリントリ（メタ）アクリレート、トリメチロールプロパントリ（メタ）アクリレート、ジトリメチロールプロパントリ（メタ）アクリレート、ジトリメチロールプロパンテトラ（メタ）アクリレート、ペンタエリトリトールトリ（メタ）アクリレート、ペンタエリトリトールテトラ（メタ）アクリレート、ジペンタエリトリトールテトラ（メタ）アクリレート、ジペンタエリトリトールペンタ（メタ）アクリレートおよびジペンタエリトリトールヘキサ（メタ）アクリレート等でもよい。
【０１２７】
具体例において、前記（メタ）アクリレートオリゴマーは、ウレタン（メタ）アクリレートオリゴマー、ポリエステル（メタ）アクリレートオリゴマー、エポキシ（メタ）アクリレートオリゴマー等でもよい。
【０１２８】
一具体例において、活性エネルギー線硬化性化合物は、エポキシ系化合物とオキセタン系化合物の混合物を含み、前記混合物中エポキシ系化合物は４０重量％ないし９５重量％、オキセタン系化合物は５重量％ないし６０重量％で含まれてもよい。
【０１２９】
具体例において、重合開始剤は光ラジカル重合開始剤および光陽イオン重合開始剤（光酸発生剤）の一つ以上を含んでもよい。
【０１３０】
前記光ラジカル重合開始剤は、光硬化性反応を行うことができる通常の光ラジカル開始剤を制限なく含んでもよい。例えば、光ラジカル開始剤は、リン系、トリアジン系、アセトフェノン系、ベンゾフェノン系、チオキサントン系、ベンゾイン系、オキシム系またはこれらの混合物を含んでもよい。具体例において、ビスベンゾイルフェニルホスフィンオキシド、ベンゾイルジフェニルホスフィンオキシド又はこれらの混合物であるリン系光ラジカル開始剤を使用してもよい。
【０１３１】
前記光陽イオン重合開始剤は、光硬化性反応を行うことができる通常の光陽イオン開始剤を使用してもよい。例えば、オニウムイオンである陽イオンと陰イオンのオニウム塩を使用してもよい。オニウムイオンの具体例としては、ジフェニルヨードニウム、４―メトキシジフェニルヨードニウム、ビス（４―メチルフェニル）ヨードニウム、ビス（４―ｔｅｒｔ―ブチルフェニル）ヨードニウム、ビス（ドデシルフェニル）ヨードニウム等のジアリールヨードニウム、トリフェニルスルホニウム、ジフェニル―４―チオフェノキシフェニルスルホニウム等のトリアリールスルホニウム、ビス［４―（ジフェニルスルホニオ）―フェニル］スルフィド、ビス［４―（ジ（４―（２―ヒドロキシエチル）フェニル）スルホニオ）―フェニル］スルフィド、η５―２，４―（シクロペンタジエニル）［１，２，３，４，５，６―η］―（メチルエチル）―ベンゼン］―鉄（１＋）等を挙げることができる。陰イオン(オニウム塩)の具体例としては、テトラフルオロボレート（ＢＦ４−）、ヘキサフルオロホスフェート（ＰＦ６−）、ヘキサフルオロアンチモネート（ＳｂＦ６−）、ヘキサフルオロアルセネート（ＡｓＦ６−）、ヘキサクロロアンチモネート（ＳｂＣｌ６−）等を挙げることができる。
【０１３２】
具体例において、前記重合開始剤は、活性エネルギー線硬化性化合物全体１００重量部に対して０．０１重量部ないし１０重量部で含んでもよい。前記範囲において、硬化が十分にされて、機械的強度が高く、偏光子との密着性が良くなり得る。
【０１３３】
活性エネルギー線硬化性樹脂組成物は、シリコン系レべリング剤、紫外線吸収剤および帯電防止剤等の通常の添加剤をさらに含んでもよい。添加剤は、活性エネルギー線硬化性化合物全体１００重量部に対して０．０１重量部ないし１重量部で含んでもよい。
【０１３４】
具体例において、前記コーティング層の厚さは０．１μｍないし１０μｍでもよい。
【０１３５】
本発明の光学表示装置は、前記偏光板を含んでもよい。光学表示装置は、液晶表示装置、有機発光ダイオード（ＯＬＥＤ）ディスプレイ装置を含んでもよいが、これに制限されるのではない。具体例において、光学表示装置は、パネルと；前記パネルの少なくとも一面に積層された偏光板とを含み、前記パネルは、液晶表示装置用パネル、又は有機発光素子用パネルを含んでもよい。
【０１３６】
以下、本発明の好ましい実施例により本発明の構成および作用をより詳しく説明する。但し、これは本発明の好ましい例示として提示するものであり、如何なる意味でもこれによって本発明が制限されると解釈してはならない。
【０１３７】
（実施例１）
ポリビニルアルコール（ＰＶＡ）ペレット((クラレ，ＰＶＡ１１７）、ポリビニルアルコールの粘度は２５℃にて２５ないし３１（ｍＰａ・ｓ）、ポリビニルアルコールのケン化度は９８ｍｏｌ％）を５０℃の純粋な水に溶かし、ポリビニルアルコール８重量％のポリビニルアルコール水溶液を製造し、キャスティング方法でポリビニルアルコールフィルムを製造し、６０℃で乾燥させて、薄膜ＰＶＡフィルムを製造した。
【０１３８】
製造した薄膜ＰＶＡフィルム（厚さ：２０．４μｍ）を水で洗い、膨潤、染着処理した。膨潤は、２５℃の水を含む膨潤槽でＰＶＡフィルムを１分間浸漬し、染着はニ色性物質であるヨウ素（Ｉ２）の濃度が１．０ｍＭないし２．０ｍＭで、ヨウ化カリウムを含む水が入っている染着槽でＰＶＡフィルムを３５℃で１分間浸漬した。
【０１３９】
前記の膨潤と染着により染着した後、ＰＶＡフィルムの長さ（Ｌ１）を当初のＰＶＡフィルムの長さ（Ｌ０）の３倍（延伸比３倍）に延伸した。
【０１４０】
染着槽を経た薄膜ＰＶＡフィルムの一面に基材フィルム（材質：ポリプロピレン，厚さ：６０μｍ）を合わせて薄膜ＰＶＡフィルム、基材フィルムが順に積層された積層体を製造した。
【０１４１】
前記積層体を、３５℃、ホウ酸３％の水溶液を含む架橋槽で３０秒処理し、５５℃、ホウ酸３重量％、ヨウ化カリウム（ＫＩ）３重量％の水溶液を含む延伸槽で１分間浸漬しながら総延伸比が６．０倍になるように延伸処理した。
【０１４２】
前記積層体から基材フィルムを除去して偏光子（厚さ：１０μｍ）を製造した。
【０１４３】
偏光子の一面にＺＢ１２（環型ポリオレフィン（ＣＯＰ）フィルム，厚さ：５２μｍ，Ｚｅｏｎ社）、偏光子の他の一面にＴＡ０１５（ＰＥＴフィルム，厚さ：１００μｍ，東洋紡社）をそれぞれＵＶ接着剤を使用して接着し、メタルハライドランプで８４Ｗ／ｃｍ、１０００ｍＪ／ｃｍ２の条件で紫外線を照射して偏光板を製造した。ＵＶ接着剤は、ビスフェノールＡ芳香族エポキシ（ＫＤＳ―８１２８，クッド化学）４９．９重量部、２―ヒドロキシエチルアクリレート（１００％，ＳＫ  ＣＹＴＥＣ）４９．９重量部、３―グリシドキシプロピルトリメトキシシラン０．１重量部、３―メタアクリルオキシプロピルトリメトキシシラン（ＫＢＭ―５０３，Ｓｈｉｎｅｔｓｕ）０．１重量部、チオキサントン（ＤＥＴＸ―Ｓ，Ｎｉｐｐｏｎ  Ｋａｙａｋｕ）３重量部、およびヨードニウム塩、ヘキサフルオロホスフェート（Ｉｒｇａｃｕｒｅ―２５０，ＢＡＳＦ）１重量部を含む組成物を使用した。
【０１４４】
（実施例２ないし３）
実施例１において、１次洗浄前の薄膜ＰＶＡフィルムの厚さを下記表１のように変更したことを除いては、実施例１と同様の方法で偏光板を製造した。
【０１４５】
（比較例１）
ポリビニルアルコール（ＰＶＡ）ペレット((クラレ，ＰＶＡ１１７）、ポリビニルアルコールの粘度は２５ないし３１（ｍＰａ．ｓ）、ポリビニルアルコールのケン化度は９８ｍｏｌ％）を５０℃の純粋な水に溶かし、ポリビニルアルコール８重量％のポリビニルアルコール水溶液を製造した。
【０１４６】
ポリビニルアルコール水溶液を無延伸熱可塑性フィルム（材質：ポリプロピレン，厚さ：６０μｍ）にコーティングし、６０℃で乾燥させて、無延伸熱可塑性フィルムとＰＶＡフィルムの積層体を製造した。
【０１４７】
前記積層体を水で洗い、膨潤および染着処理した。膨潤は、２５℃の水を含む膨潤槽でＰＶＡフィルムを１分間浸漬し、染着はニ色性物質であるヨウ素（Ｉ２）の濃度が６．０ｍＭないし１０．０ｍＭで、ヨウ化カリウムを含む水が入っている染着槽で積層体を３５℃で１分間浸漬した。
【０１４８】
３５℃、ホウ酸３％の水溶液を含む架橋槽で３０秒処理し、５５℃、ホウ酸３％、ヨウ化カリウム（ＫＩ）３％の水溶液を含む延伸槽で１分間浸漬したら延伸比６．０倍で延伸処理した。
【０１４９】
前記積層体から基材フィルムを除去して偏光子（厚さ：１０μｍ）を製造した。
【０１５０】
偏光子の両面にＺＢ１２（ＣＯＰフィルム，厚さ：５２μｍ，Ｚｅｏｎ社）、ＴＡ０１５（ＰＥＴフィルム，厚さ：１００μｍ，東洋紡社）を前記と同じＵＶ接着剤を使用し、メタルハライドランプで８４Ｗ／ｃｍ、１０００ｍＪ／ｃｍ２の条件で紫外線を照射して偏光板を製造した。
【０１５１】
（比較例２ないし３）
１次洗浄前の薄膜ＰＶＡフィルムの厚さ、総延伸比を下記表１のように変更し、染着前に基材フィルムの積層したことを除いては、実施例１と同様の方法で偏光板を製造した。
【０１５２】
【表１】
2015129936.tif 000010
＊総延伸比：延伸前の薄膜ＰＶＡフィルムの延伸方向の長さに対する最終偏光子の延伸方向の長さの比
【０１５３】
前記実施例および比較例で製造した偏光子および偏光板に対して、下記物性を評価し、その結果を表２ないし表５、図５ないし図６に表した。
【０１５４】
（１）偏光子の厚さ（μｍ）：Ｍａｇｎｅｓｃａｌｅ社のＤＺ５２１を使用して測定した。ゲージスタンド上に偏光子を載せ、ＤＺ５２１を使用して３地点で厚さを測定し、ＬＴ３０を通じて厚さを記録した。
【０１５５】
（２）偏光板の単体透過率（ｓｉｎｇｌｅ−ｂｏｄｙ  ｔｒａｎｓｍｉｔｔａｎｃｅ）（％）、偏光度（％）、透過率偏差および偏光度偏差：偏光板に対してＶ―７１００（ＪＡＳＣＯ社，日本）を使用して透過率と偏光度を測定した。
【０１５６】
図７は、透過率偏差、偏光度偏差のサンプル（厚さ１６４μｍないし１７５μｍ）の概念図である。前記図７を参照すると、サンプル６００は、偏光子６１０、偏光子６１０上部に形成されたＣＯＰフィルム６２０、偏光子６１０下部に形成されたＰＥＴフィルム６３０を含み、ｘ軸は偏光子のＭＤ、ｙ軸は偏光子のＴＤを表し、ｘ軸とｙ軸は相互直交する。ＯＰ（ｏｐｅｒａｔｉｏｎ  ｓｉｄｅ）、ＣＥ（ｃｅｎｔｅｒ）、ＤＲ（ｄｒｉｖｅ  ｓｉｄｅ）は、偏光子のＴＤを基準に中間部位であるＣＥとＣＥから８０ｍｍ程離れているＯＰ、ＤＲ地点をそれぞれ表す。ＯＰ、ＣＥ、ＤＲ各地点に対して、波長３８０ｎｍないし７８０ｎｍでＶ７１００（ＪＡＳＣＯ社，日本）を使用して透過率と偏光度をそれぞれ測定し、測定した透過率と偏光度から統計学的方法でそれぞれ透過率偏差と偏光度偏差を求めた。
【０１５７】
（３）偏光子の厚さ方向における明暗比：偏光子中、偏光子の延伸方向を長辺として有する長方形サンプルを採取し、厚さ方向に沿って偏光子の一面から他の一面までの明暗比を光学顕微鏡（Ｏｌｙｍｐｕｓ  ＢＸ５１）、Ｉ−Ｓｏｌｕｔｉｏｎプログラムを用いて測定し、下記数式３による明暗比差（ΔＣＲ）を計算した。
【０１５８】
【数５】
2015129936.tif 000011
【０１５９】
（前記数式３で、ＣＲｍａｘは厚さ方向における明暗比の最大値で、ＣＲｍｉｎは厚さ方向における明暗比の最小値である。）
【０１６０】
【表２】
2015129936.tif 000012
【０１６１】
【表３】
2015129936.tif 000013
【０１６２】
【表４】
2015129936.tif 000014
＊表４は表３の継続。
【０１６３】
【表５】
2015129936.tif 000015
【０１６４】
前記表２および表５に表したように、本発明の偏光子は透過率が４２．４％以上、偏光度９９．９９８％以上であり薄い膜厚を有し、透過率偏差と偏光度偏差が低いことが確認できた。表３、表４および図５を参照すると、本発明の偏光子は、厚さ方向における明暗比の最大値（ＣＲｍａｘ）と最小値（ＣＲｍｉｎ）の差（ΔＣＲ）が１０以下と小さいため、明暗比が殆ど均一であることを確認し、ニ色性物質の染着が均一であることを確認した。
【０１６５】
それに対して、基材フィルムとポリビニルアルコール系フィルムの積層体を染着および延伸して製造された比較例は、表３と図６を参照すると、厚さ方向における明暗比の最大値（ＣＲｍａｘ）と最小値（ＣＲｍｉｎ）の差（ΔＣＲ）が大きく、明暗比が本発明に比べて均一でないことが確認でき、これはポリビニルアルコール系フィルムの一面だけにニ色性物質が染着されてニ色性物質が均一に染着されなかったためである。つまり、基材フィルムと隣接しているポリビニルアルコール系フィルムから製造された偏光子の一部分はニ色性物質がよく染着されていないに対し、基材フィルムから離れているポリビニルアルコール系フィルムから製造された偏光子の一部分はニ色性物質が相対的によく染着されているため、明暗比差が出た。
【０１６６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１６７】
５０Ａ    染着槽
５０Ｂ    延伸槽
１００、４１０、６１０    偏光子
１１０    一面
１２０    他の一面
２００、２１０  フィルム
２５０、２６０    積層体
３００    基材フィルム
４００、５００    偏光板
４２０、４３０    光学フィルム
４４０    コーティング層
６００    サンプル
６２０    ＣＯＰフィルム
６３０    ＰＥＴフィルム
【図１】
2015129936.tif 000018
【図２】
2015129936.tif 000019
【図３】
2015129936.tif 000020
【図４】
2015129936.tif 000021
【図５】
2015129936.tif 000022
【図６】
2015129936.tif 000023
【図７】
2015129936.tif 000024